(57)【要約】  難水溶性の防蟻剤を石膏芯に含有する石膏板であって、  前記石膏芯を厚さ方向に沿って、一方の表面側から他方の表面側に向かって、厚さの等しい第１の端部領域、中央領域、及び第２の端部領域の３つの領域とした場合に、  前記第１の端部領域、前記中央領域、及び前記第２の端部領域のいずれも前記防蟻剤を含有し、  前記中央領域の前記防蟻剤の含有量が、前記第１の端部領域及び前記第２の端部領域の前記防蟻剤の含有量よりも少ない石膏板を提供する。
2017104473.tif 000002
【特許請求の範囲】
【請求項１】
難水溶性の防蟻剤を石膏芯に含有する石膏板であって、
前記石膏芯を厚さ方向に沿って、一方の表面側から他方の表面側に向かって、厚さの等しい第１の端部領域、中央領域、及び第２の端部領域の３つの領域とした場合に、
前記第１の端部領域、前記中央領域、及び前記第２の端部領域のいずれも前記防蟻剤を含有し、
前記中央領域の前記防蟻剤の含有量が、前記第１の端部領域及び前記第２の端部領域の前記防蟻剤の含有量よりも少ない石膏板。
【請求項２】
前記石膏芯１ｃｍ３当たりの防蟻剤含有量が０．１μｇ以上３３０μｇ以下である請求項１に記載の石膏板。
【請求項３】
前記石膏芯１ｃｍ３当たりの防蟻剤含有量が０．１μｇ以上１８０μｇ以下である請求項１に記載の石膏板。
【請求項４】
難水溶性の防蟻剤を石膏芯に含有する石膏板の製造方法であって、
少なくとも焼石膏、水、及び防蟻剤を含有する原料を混練し、石膏スラリーを形成する混練工程と、
前記石膏スラリーを成形する成形工程と、
前記成形工程で得られた成形体を硬化させる硬化工程と、を有し、
前記焼石膏の平均粒径が１００μｍ以下、前記防蟻剤の平均粒径が５０μｍ以下である石膏板の製造方法。
【請求項５】
前記原料中の前記焼石膏の含有量と、前記防蟻剤の含有量との合計のうち、前記防蟻剤の含有割合は３．０×１０−５質量％以上１．５×１０−２質量％以下である請求項４に記載の石膏板の製造方法。
【発明の詳細な説明】
【技術分野】
【０００１】
本発明は、石膏板及び石膏板の製造方法に関するものである。
【背景技術】
【０００２】
従来から石膏板は建材等の各種用途に用いられている。【０００３】
ところで、石膏板はシロアリによって、損傷、破壊されることが知られており、従来から防蟻剤を含有する石膏板が検討されている。【０００４】
防蟻剤を含有する石膏板の製造方法としては、例えば石膏板の表面に防蟻剤を含有する溶液を塗布し乾燥する方法が検討されていた。【０００５】
しかしながら、石膏板の表面に防蟻剤を含有する溶液を塗布し、防蟻剤を含有する石膏板とする場合、十分な防蟻効果を発揮するためには多量に防蟻剤を含有する溶液を石膏板に塗布する必要があり、作業員に負荷がかかる恐れがあった。【０００６】
そこで、防蟻剤を含有する溶液の使用量を少量とすると、石膏板の表面に均一に分布することが困難であり、十分な効果が得られない恐れがあった。【０００７】
さらに、石膏板の表面に防蟻剤を含有する溶液を塗布し乾燥させることで、防蟻剤を含有する石膏板を製造した場合、塗布後の乾燥により、石膏板に反り等の変形を生じる危険性があった。【０００８】
また、石膏板の表面に防蟻剤を含有する溶液を塗布することで製造した石膏板では、塗布時に露出していた表面にのみ防蟻剤を含有する溶液が塗布されている。このため、防蟻剤を含有する溶液を塗布した後に石膏板をカットした場合、カット面等については防蟻剤が塗布されておらず、十分に保護できないこととなる。【０００９】
そこで、特許文献１には、混合水に油溶性、または油状媒体に可溶性の有機殺虫剤、特に殺白アリ剤を、分散して水分散液化して、使用する硬化性物質の乾燥重量に対し０．００５〜５重量％の量で添加することを特徴とする白アリ防除建築用セッコウ板の製法が開示されている。そして、特許文献１によれば、全セッコウ成形体または建築用セッコウ板全体内の殺虫剤とくに殺シロアリ剤の良好な分布を可能にすることが開示されている。
【先行技術文献】
【特許文献】
【００１０】
【特許文献１】日本国特開昭５１−４５１２１号公報
【発明の概要】
【発明が解決しようとする課題】
【００１１】
しかしながら、特許文献１に開示されたシロアリ防除建築用セッコウ板の製法により得られる石膏板によれば、普段は露出しない石膏板内部にまで均一に防蟻剤が含まれているため、十分な効果を得るためには大量の防蟻剤を添加する必要があった。従って、防蟻剤の含有量を抑制しつつも、石膏板表面で十分な防蟻効果を有し、かつ石膏板をカットし石膏板の内部を露出した場合でもシロアリによる損傷等を抑制することができる石膏板が求められていた。【００１２】
上記従来技術の問題に鑑み、本発明の一側面では、防蟻剤の含有量を抑制しつつ、優れた防蟻効果を有する石膏板を提供することを目的とする。
【課題を解決するための手段】
【００１３】
上記課題を解決するため本発明の一側面では、難水溶性の防蟻剤を石膏芯に含有する石膏板であって、
前記石膏芯を厚さ方向に沿って、一方の表面側から他方の表面側に向かって、厚さの等しい第１の端部領域、中央領域、及び第２の端部領域の３つの領域とした場合に、
前記第１の端部領域、前記中央領域、及び前記第２の端部領域のいずれも前記防蟻剤を含有し、
前記中央領域の前記防蟻剤の含有量が、前記第１の端部領域及び前記第２の端部領域の前記防蟻剤の含有量よりも少ない石膏板を提供する。
【発明の効果】
【００１４】
本発明の一側面によれば、防蟻剤の含有量を抑制しつつ、優れた防蟻効果を有する石膏板を提供することができる。
【図面の簡単な説明】
【００１５】
【図１】本発明の実施形態における石膏板の説明図。
【図２】本発明の実施形態における石膏ボードの製造方法の説明図。
【発明を実施するための形態】
【００１６】
以下、本発明を実施するための形態について図面を参照して説明するが、本発明は、下記の実施形態に制限されることはなく、本発明の範囲を逸脱することなく、下記の実施形態に種々の変形および置換を加えることができる。
［石膏板］
本実施形態の石膏板の一構成例について説明する。
【００１７】
本実施形態の石膏板は、難水溶性の防蟻剤を石膏芯に含有する石膏板である。  
そして、石膏芯を厚さ方向に沿って、一方の表面側から他方の表面側に向かって、厚さの等しい第１の端部領域、中央領域、及び第２の端部領域の３つの領域とした場合に、第１の端部領域、中央領域、及び第２の端部領域のいずれも防蟻剤を含有することができる。さらに、中央領域の防蟻剤の含有量が、第１の端部領域及び第２の端部領域の防蟻剤の含有量よりも少なくすることができる。
【００１８】
図１を用いて、本実施形態の石膏板について説明する。
【００１９】
図１は本実施形態の石膏板の石膏芯１０の斜視図を示している。本実施形態の石膏芯１０は図１に示すように板状形状を有しており、一方の表面１１と、他方の表面１２とを有している。そして、一方の表面１１と他方の表面１２との間には側面１３が配置されている。
【００２０】
なお、石膏芯１０として直方体の形状を示したが、該石膏芯１０を含む石膏板は建材等に用いることができ、係る形態に限定されず、用途に応じて適切な形状とすることができる。
【００２１】
また、本実施形態の石膏板の具体的な形態は特に限定されるものではなく、例えば石膏ボード、ガラスマット石膏ボード、ガラス繊維不織布入石膏板、スラグ石膏板等が挙げられる。
【００２２】
このため、本実施形態の石膏板は、各種形態に応じて、例えば石膏芯１０の一方の表面１１や他方の表面１２上に、表面材としてさらにボード用原紙や、ガラスマット等を配置することもできる。また、一方の表面１１や他方の表面１２にガラス繊維不織布（ガラスティッシュ）等を埋没させることもできる。その他に石膏芯１０の一方の表面１１や、他方の表面１２に表面材を配置せず、石膏芯１０のみからなる石膏板とすることもできる。
【００２３】
そして、本実施形態の石膏板の石膏芯１０を厚さ方向に沿って、厚さの等しい３つの領域である、第１の端部領域１４１と、中央領域１４２と、第２の端部領域１４３とした場合に、３つの領域全てに防蟻剤が含有されていることが好ましい。なお、石膏芯１０の厚さ方向とは、一方の表面１１、及び他方の表面１２と垂直な方向である、図１中のＺ軸方向を意味している。そして、図１に示すように石膏芯１０の厚さをｔとした場合、第１の端部領域１４１、中央領域１４２、第２の端部領域１４３はそれぞれ厚さがｔ／３となる。
【００２４】
これは、第１の端部領域１４１、中央領域１４２、及び第２の端部領域１４３の３つの領域全てに防蟻剤が含有されていることにより、石膏板をカットした場合でもカット面に防蟻剤が含有されていることとなり、十分な防蟻効果を発揮できるためである。
【００２５】
ただし、石膏芯１０の厚さ方向全体に渡って均一に防蟻剤を含有する場合、既述のように防蟻剤の添加量が多量になり、コスト上の観点から好ましくない。このため、中央領域１４２の防蟻剤の含有量が最も小さくなることが好ましい。すなわち、中央領域１４２の防蟻剤の含有量が、他の第１の端部領域１４１及び第２の端部領域１４３の防蟻剤の含有量よりも少なく、石膏芯１０内で防蟻剤が、石膏芯１０の表面側（表裏面側）である第１の端部領域１４１及び第２の端部領域１４３側に偏在することが好ましい。
【００２６】
既述のように、防蟻効果を十分に発揮するためには、石膏板をカットした場合に露出するカット面についても防蟻剤を含有することが求められる。そこで本実施形態の石膏板においては、石膏芯の全体に渡って防蟻剤を含有することで、カット面が形成され、カット面が露出した場合でも防蟻効果を十分に発揮できる。
【００２７】
ただし、カット面が露出する場合は上述の様に石膏板をカットした場合など一定の場合に限られる。このため、石膏板の大半の面積を占める石膏板の表面の近傍に位置する、石膏芯１０の一方の表面１１及び他方の表面１２を含む第１の端部領域１４１及び第２の端部領域１４３の防蟻剤の含有量を中央領域１４２よりも多くすることで、特に防蟻効果を効率よく高められる。
【００２８】
第１の端部領域１４１及び第２の端部領域１４３は、石膏板をカットした場合に露出するカット面の一部も構成する。このため、第１の端部領域１４１及び第２の端部領域１４３に防蟻剤が偏在して存在していても、中央領域１４２に含まれる防蟻剤と相まって、カット面についても十分な防蟻効果を発揮することができる。
【００２９】
なお、既述のように石膏板はその形態にあわせて石膏芯の表面上、または表面近傍にボード用原紙や、ガラスマット、ガラス繊維不織布等を配置することができる。このため、石膏芯内の防蟻剤の分布を分析する場合、ボード用原紙等を除去してから石膏芯を厚さ方向に沿って３分割して、分割した領域毎に分析に供することができる。
【００３０】
具体的には石膏板の厚さ等にもよるが、例えば石膏板について表面から厚さ１ｍｍ分を除去することで、表面に配置したボード用原紙等を除去できる。そして、該石膏板の表面を除去して得られた石膏芯を厚さ方向に沿って、同じ厚さの３つの領域に分割し、一方の表面側から順に第１の端部領域、中央領域、第２の端部領域として分析に供することができる。
【００３１】
本実施形態の石膏板に含まれる防蟻剤の含有量は特に限定されるものではなく、用いる防蟻剤の種類等により選択することができるが、例えば石膏芯１ｃｍ３当たりの防蟻剤含有量が０．１μｇ以上３３０μｇ以下であることが好ましい。特に石膏芯１ｃｍ３当たりの防蟻剤含有量が０．１μｇ以上１８０μｇ以下であることがより好ましく、２．５μｇ以上１８０μｇ以下であることがさらに好ましい。
【００３２】
これは、石膏芯１ｃｍ３当たりの防蟻剤の含有量を０．１μｇ以上とすることで石膏芯全体に防蟻剤を分散させることが可能になり、十分な防蟻効果を発揮することが可能になるためである。
【００３３】
また、石膏芯１ｃｍ３当たりの防蟻剤の含有量を３３０μｇ以下とすることで防蟻剤の使用量を抑制することができ、コスト上有利になるためである。
【００３４】
なお、ここでの石膏芯１ｃｍ３当たりの防蟻剤の含有量とは、既述の第１の端部領域、中央領域、及び第２の端部領域を含む石膏芯全体での平均値を意味している。
【００３５】
本実施形態の石膏板の製造方法において詳述するが、本実施形態の石膏板は、焼石膏、水、及び防蟻剤を含有する原料を混練し、石膏スラリーを形成した後、該石膏スラリーを成形し、水和硬化させることで形成することができる。
【００３６】
すなわち、本実施形態の石膏板の石膏芯は石膏硬化体であり、石膏スラリー中の焼石膏（半水石膏）が、水和反応により二水石膏の針状結晶が生じて凝結、凝固することにより得られる。
【００３７】
このため、本実施形態の石膏板は、二水石膏及び防蟻剤を含有することができる。
【００３８】
本実施形態の石膏板に含まれる防蟻剤は特に限定されるものではなく、石膏板に適用可能な各種防蟻剤を用いることができる。
【００３９】
ただし、難水溶性の防蟻剤を好ましく用いることができる。ここでいう難水溶性の防蟻剤とは、水への溶解度が１質量％以下の防蟻剤を意味する。これは、難水溶性の防蟻剤を用いることで、石膏スラリーを成形した後、硬化する過程で、防蟻剤が石膏板の表面側にマイグレーションする場合に、石膏板の表面側に防蟻剤が過度に偏在せず、中心部にも防蟻剤を含んだ石膏板とすることができるためである。
【００４０】
防蟻剤としては、例えば、ネオニコチノイド系化合物、ピレスロイド系化合物、有機塩素系化合物、有機リン系化合物、カルバメート系化合物、ピロール系化合物、フェニルピラゾール系化合物、オキサジアジン系化合物などが挙げられる。好ましくは、ネオニコチノイド系化合物（具体的には、例えば、クロチアニジン）が挙げられる。
【００４１】
ネオニコチノイド系化合物は、（Ｅ）−１−（２−クロロ−１，３−チアゾール−５−イルメチル）−３−メチル−２−ニトログアニジン（一般名：クロチアニジン）、Ｎ−アセチル−Ｎ−（２−クロロチアゾール−５−イル）メチル−Ｎ’−メチル−Ｎ”−ニトログアニジン、Ｎ−（２−クロロチアゾール−５−イル）メチル−Ｎ−メトキシカルボニル−Ｎ’−メチル−Ｎ”−ニトログアニジン、１−（６−クロロ−３−ピリジルメチル）−Ｎ−ニトロイミダゾリン−２−イリデンアミン（一般名：イミダクロプリド）、（ＥＺ）−３−（２−クロロ−１,３−チアゾール−５−イルメチル）−５−メチル−１，３，５−オキサジアジナン−４−イリデン（ニトロ）アミン（一般名：チアメトキサム）、（Ｅ）−Ｎ’−［（６−クロロ−３−ピリジニル）メチル］−Ｎ”−シアノ−Ｎ’−メチルアセトアミジン（一般名：アセタミプリド）等が挙げられる。好ましくは、（Ｅ）−１−（２−クロロ−１，３−チアゾール−５−イルメチル）−３−メチル−２−ニトログアニジン（一般名：クロチアニジン）である。
【００４２】
ピレスロイド系化合物は、アレスリン、ペルメトリン、トラロメトリン、ビフェントリン、アクリナトリン、アルファシペルメトリン、シフルトリン、シフェノトリン、プラレトリン、エトフェンプロックス、シラフルオフェン、フェンバレレート等が挙げられる。
【００４３】
有機塩素系化合物は、ケルセン等が挙げられる。
【００４４】
有機リン系化合物は、ホキシム、ピリダフェンチオン、フェニトロチオン、テトラクロルビンホス、ジクロフェンチオン、プロペタンホス等が挙げられる。
【００４５】
カルバメート系化合物は、カルバリル、フェノブカルブ、プロポクスル等が挙げられる。
【００４６】
ピロール系化合物は、クロルフェナピル等が挙げられる。
【００４７】
フェニルピラゾール系化合物は、フィプロニル等が挙げられる。
【００４８】
オキサジアジン系化合物は、インドキサカルブ等が挙げられる。
【００４９】
なお、本実施形態の石膏板に含まれる防蟻剤は、１種類のみでもよく、２種類以上の防蟻剤を同時に含有することもできる。
【００５０】
上記防蟻剤の製剤形態については特に限定されず、例えば、マイクロカプセル化剤、粉剤、粒剤、フロアブル剤、乳剤などの製剤形態の防蟻剤を用いることができる。これらのうち、平均粒径や徐放性のコントロールの観点から、防蟻剤の製剤形態としてマイクロカプセル化剤を用いることが好ましい。
【００５１】
また、本実施形態の石膏板を製造する際に調製する石膏スラリーには泡を添加することもできる。このため、本実施形態の石膏板は石膏スラリーに添加した泡由来の空隙を含有することができる。石膏板中の泡由来の空隙の量を調整することにより、石膏板の比重を所望の範囲とすることができる。
【００５２】
石膏板中に含まれる泡由来の空隙のサイズは、特に限定されるものではない。ただし、石膏板中に含まれる泡由来の空隙の直径の平均値は１００μｍ以上１０００μｍ以下であることが好ましい。これは、泡由来の空隙の直径が上記範囲にあることにより、石膏芯の強度をより高めることができるからである。
【００５３】
また、石膏板中に含まれる泡由来の空隙の直径の平均値は、２００μｍ以上８００μｍ以下であることがより好ましく、更には２００μｍ以上６００μｍ以下であることが特に好ましい。これは、泡由来の空隙の直径が上記範囲にあることにより、石膏板の強度をさらに高めることができるためである。
【００５４】
石膏板中に含まれる泡の直径を所望のサイズとする方法としては、石膏スラリーを調製する際、発泡剤を起泡させる発泡機によって泡のサイズを選択する方法や、泡径調整剤により泡のサイズを制御する方法等が挙げられる。
【００５５】
また、石膏板中に含まれる泡由来の空隙の形状は、良好な球状であることが好ましい。
【００５６】
これは、石膏板中に含まれる泡の形状を良好な球状とすることにより、石膏板の強度を高めることができるためである。
【００５７】
さらに、石膏板中に含まれる泡由来の空隙の形状は真球又は真球に近い形状であることがより好ましい。これは、石膏板中に含まれる泡の形状が、真球または真球に近い形状である場合、石膏板の強度をより高めることができるためである。
【００５８】
石膏板中に含まれる泡由来の空隙の直径や、形状については、例えば石膏板の任意の位置の断面において観察、評価できる。観察、評価は、例えばマイクロスコープや走査型電子顕微鏡（ＳＥＭ）等、石膏板の断面を拡大して観察できる手段により実施することができる。
【００５９】
なお、本実施形態の石膏板は上述の様に石膏スラリーを成形し、水和硬化させることで形成できるが、その後さらに乾燥を行うこともできる。このため、本実施形態の石膏板は、上述の泡由来の空隙に加えて、石膏スラリーに添加した水が乾燥して形成された、水由来の空隙も含むことができる。
【００６０】
水由来の空隙については、結晶と結晶との隙間に存在するため、上述の泡由来の空隙とは異なり、球状形状を有しない。また、泡由来の空隙は、例えば直径を１０μｍ以上とすることができるのに対して、水由来の空隙のサイズはこれよりも小さくなる。このため、泡由来の空隙と、水由来の空隙とは、形状やサイズにより識別することができる。
【００６１】
また、本実施形態の石膏板はさらに任意の成分を含有することもできる。
【００６２】
例えば、石膏板を製造する際に調製する石膏スラリーには焼石膏、水、防蟻剤、泡以外にも、澱粉やポリビニルアルコール等の、被覆材と石膏芯との接着性を向上させる接着性向上剤や、ガラス繊維等の無機繊維及び軽量骨材、バーミキュライト等の耐火材、凝結調整剤、減水剤、スルホコハク酸塩型界面活性剤等の泡径調整剤、シリコーンやパラフィン等の撥水剤等の従来から石膏硬化体の原料に添加される各種添加剤を添加することもできる。
【００６３】
このため、本実施形態の石膏板は、石膏スラリーに添加したこれらの成分由来の物質を含有することもできる。
【００６４】
以上に説明した本実施形態の石膏板によれば、石膏板に含まれる石膏芯全体に渡って防蟻剤を含有しているため、十分な防蟻効果を発揮することができる。また、本実施形態の石膏板は、石膏板に含まれる石膏芯のうち、表面側に防蟻剤が偏在して存在しているため、防蟻剤の添加量を抑制しつつも十分な防蟻効果を発揮することができる。
［石膏板の製造方法］
次に、本実施形態の石膏板の製造方法の構成例について説明する。なお、本実施形態の石膏板の製造方法により、既述の本実施形態の石膏板を好適に製造できる。このため、重複する説明については一部記載を省略する。
（第１の構成例）
本実施形態の石膏板の製造方法の第１の構成例について説明する。
【００６５】
本実施形態の石膏板の製造方法は難水溶性の防蟻剤を石膏芯に含有する石膏板の製造方法であって、以下の工程を有することができる。
【００６６】
少なくとも焼石膏、水、及び防蟻剤を含有する原料を混練し、石膏スラリーを形成する混練工程。  
石膏スラリーを成形する成形工程。  
成形工程で得られた成形体を硬化させる硬化工程。
【００６７】
そして、原料として用いる焼石膏の平均粒径は１００μｍ以下、防蟻剤の平均粒径は５０μｍ以下とすることができる。
【００６８】
以下、各工程について説明する。
【００６９】
まず、混練工程について説明する。
【００７０】
混練工程では、焼石膏、水、及び防蟻剤を含有する原料を混練することができる。
【００７１】
ここで、原料に含まれる焼石膏は硫酸カルシウム・１／２水和物ともいい、水硬性を有する無機組成物である。本実施形態の石膏板の製造方法で用いる焼石膏としては、天然石膏、副産石膏及び排煙脱硫石膏等の単独若しくは混合した石膏を大気中又は水中（蒸気中を含む）で焼成して得られるα型、β型焼石膏のいずれか単独、若しくは両者の混合品を使用できる。また、本実施形態の石膏板の製造方法で用いる焼石膏は、焼石膏を得る際に微量に生成するＩＩＩ型無水石膏を含んでいても問題ない。
【００７２】
なお、α型焼石膏を製造する場合、天然石膏等の二水石膏をオートクレーブを用い、水中又は水蒸気中で加圧焼成する必要がある。また、β型焼石膏は天然石膏等の二水石膏を大気中で常圧焼成することにより製造できる。
【００７３】
また、原料に含まれる防蟻剤は既述のように特に限定されるものではなく、石膏板に適用可能な各種防蟻剤を用いることができる。ただし、既述のように難水溶性の防蟻剤を好ましく用いることができる。なお、防蟻剤として好適に用いることができる材料等については既述のため、ここでは説明を省略する。
【００７４】
原料に含まれる防蟻剤を提供する形態、すなわち防蟻剤の製剤形態は特に限定されるものではなく、既述のように例えばマイクロカプセル化剤や、乳剤などのスラリー状等各種製剤形態のものを用いることができる。特に、防蟻剤はマイクロカプセル化剤を好ましく用いることができる。
【００７５】
原料中の防蟻剤の含有量は特に限定されるものではないが、例えば原料中の焼石膏の含有量と、防蟻剤の含有量との合計のうち、防蟻剤の含有割合は３．０×１０−５質量％以上１．５×１０−２質量％以下であることが好ましく、７．５×１０−４質量％以上８．０×１０−３質量％以下であることがより好ましい。
【００７６】
これは、例えば板状体である石膏板を作製する場合、原料中の焼石膏の含有量と、防蟻剤の含有量との合計のうち、防蟻剤の含有割合を３．０×１０−５質量％以上とすることで、原料中に防蟻剤をより均一に分散できるためである。
【００７７】
また、石膏板を作製する場合、原料中の焼石膏の含有量と、防蟻剤の含有量との合計のうち、防蟻剤の含有割合を１．５×１０−２質量％以下で十分な防蟻効果を発揮できるためである。
【００７８】
なお、上記防蟻剤の含有割合は１．５×１０−２質量％より多くしても良いが、石膏板を製造する場合、防蟻剤の含有量が１．５×１０−２質量％以下の場合と比較して防蟻効果を高める効果はあまり見られない。このため、上記防蟻剤の含有割合は１．５×１０−２質量％以下が好ましい。
【００７９】
そして、原料で用いる焼石膏の平均粒径は特に限定されるものではないが、例えば１００μｍ以下であることが好ましく、５０μｍ以下であることがより好ましい。焼石膏の平均粒径の下限値は例えば１０μｍ以上とすることができる。
【００８０】
また、原料で用いる防蟻剤の平均粒径は特に限定されるものではないが、例えば５０μｍ以下であることが好ましく、２０μｍ以下であることがより好ましい。原料で用いる防蟻剤の平均粒径が５０μｍを超えると、例えば製剤化時に沈降が起こりハンドリングしにくい場合があるためである。そして、平均粒径が２０μｍ以下の場合、最終製品において防蟻剤を表層部に特に偏在させることができ、好ましいからである。また、原料で用いる防蟻剤の平均粒径は、例えば、０．１μｍ以上であることが好ましく、より好ましくは０．５μｍ以上であり、更に好ましくは３．０μｍ以上である。０．１μｍの平均粒径を下回る防蟻剤の製造は技術的に容易ではない場合があり、また０．５μｍを下回る平均粒径の防蟻剤はその製造に特別な技術が必要な場合があり、３．０μｍを下回る平均粒径の防蟻剤は高濃度化が難しい場合がある。
【００８１】
なお、平均粒径は、レーザー回折・散乱法によって求めた粒度分布における積算値５０％での粒径（メジアン径）を意味する。以下、本明細書においては特に断らない限り、平均粒径は同様の意味を有するものとする。
【００８２】
本実施形態の石膏板の製造方法においては、所望の形状に成形した石膏スラリーを水和硬化した後、乾燥することで石膏板とすることができるが、乾燥する際に石膏スラリーに含まれていた水は石膏板の表面側に移動し、該表面から外部へ抜けていく。また、乾燥する際、石膏スラリーに含まれていた水は、石膏スラリーに含まれている防蟻剤等の石膏スラリー中の添加成分を伴って、石膏板の表面側へと移動すると考えられる。
【００８３】
そして、石膏スラリーの原料に含まれる焼石膏の平均粒径が１００μｍ以下、かつ防蟻剤の平均粒径が５０μｍ以下の場合、水和した焼石膏粒子間に防蟻剤が通るのに適したサイズの隙間が形成され、石膏板の表面側へ防蟻剤が適度にマイグレーションすることができると考えられる。
【００８４】
このため、石膏スラリーの原料に含まれる焼石膏の平均粒径が１００μｍ以下で、かつ防蟻剤の平均粒径を５０μｍ以下とすることで、既述の石膏芯の厚さ方向でみて表面側に防蟻剤が偏在した石膏板を得ることが可能になる。
【００８５】
次に、石膏スラリーを調製する際に添加する水について説明する。
【００８６】
焼石膏や防蟻剤等を混練して石膏スラリーとするため、水を添加することができる。石膏スラリーを形成する際の水の添加量は特に限定されるものではなく、要求される流動性等に応じて任意の添加量とすることができる。
【００８７】
石膏スラリーの原料は、ここまで説明した焼石膏、防蟻剤、水以外にも任意の成分を含有することができる。
【００８８】
例えば、石膏スラリーを形成する際には泡を添加することができる。泡の添加量を調整することにより得られる石膏板の比重を所望の範囲とすることができる。
【００８９】
石膏スラリーを形成する際に泡を添加する方法は特に限定されず、任意の方法により添加することができる。例えば予め発泡剤（起泡剤）を水（泡形成用の水）に添加し、空気を取り込みながら撹拌することで泡を形成し、形成した泡を、焼石膏、防蟻剤や水（石膏スラリーの練水）と一緒に混合することにより、泡を添加した石膏スラリーを形成できる。または、焼石膏と防蟻剤と水等とを予め混合して形成した石膏スラリーに、形成した泡を添加することにより、泡を添加した石膏スラリーとすることもできる。
【００９０】
泡を形成する際に使用する発泡剤としては特に限定されるものではないが、例えば、アルキル硫酸ソーダ、アルキルエーテル硫酸塩、アルキルベンゼンスルホン酸ソーダ、ポリオキシエチレンアルキル硫酸塩などが挙げられる。
【００９１】
泡の添加量は特に限定されるものではなく、作製する石膏板に要求される比重に応じて任意に選択することができる。
【００９２】
また、原料にはその他に、澱粉やポリビニルアルコール等の、被覆材と石膏芯との接着性を向上させる接着性向上剤や、ガラス繊維等の無機繊維及び軽量骨材、バーミキュライト等の耐火材、凝結調整剤、減水剤、スルホコハク酸塩型界面活性剤等の泡径調整剤、シリコーンやパラフィン等の撥水剤等の従来から石膏硬化体の原料に添加される各種添加剤を添加することもできる。
【００９３】
原料を混練し、石膏スラリーを調製する際、原料を構成する全ての成分を同時に混練してもよいが、混練を複数回に分けて実施することもできる。例えば、原料のうち固体成分を混合、混練して石膏組成物を形成した後、得られた石膏組成物に原料のうちの水等の液体成分を添加しさらに混練を行い、石膏スラリーとすることもできる。
【００９４】
なお、原料を混練する手段は特に限定されるものではなく、例えばミキサー等を用いることができる。
【００９５】
得られた石膏スラリーは成形工程で、所望の形状に成形することができる。具体的には、石膏板とするため、例えば板状形状となるように成形することができる。
【００９６】
ここで、石膏ボードを製造する際の混練工程、成形工程の構成例について図２を用いて説明する。図２は、石膏ボードを成形する装置の構成例を部分的且つ概略的に示す側面図である。
【００９７】
図中右側から左側へと表面材である表面カバー原紙（ボード用原紙）２１が、生産ラインに沿って搬送される。
【００９８】
ミキサー２２は、搬送ラインと関連する所定の位置、例えば、搬送ラインの上方または横に配置することができる。そして、単一のミキサー２２において、石膏スラリーの原料である焼石膏と、防蟻剤と、水と、場合によってはさらに各種添加剤とを混練し、石膏スラリーを製造できる。
【００９９】
なお、既述のように、焼石膏等の固体は予め混合撹拌して混合物である石膏組成物としてからミキサー２２に供給することもできる。
【０１００】
また、泡を石膏スラリーの分取口２２１、２２２、２２５より添加し、泡の添加量を調整することにより任意の密度の石膏スラリーとすることができる。例えば泡の添加量を調整することで、密度の異なる第１の石膏スラリー２３と、第２の石膏スラリー２４とを調製することができる。
【０１０１】
そして、得られた第１の石膏スラリー２３を、送出管２２３、２２４を通じて、ロールコーター２５の搬送方向における上流側で表面カバー原紙（ボード用原紙）２１及び裏面カバー原紙（ボード用原紙）２６上に供給する。
【０１０２】
ここで、２７１、２７２及び２７３は、それぞれ、塗布ロール、受けロール、及び粕取りロールを示す。表面カバー原紙２１及び裏面カバー原紙２６上の第１の石膏スラリー２３は、それぞれ、ロールコーター２５の延展部に至り、延展部で延展される。第１の石膏スラリー２３の薄層と縁部領域との両方が、表面カバー原紙２１上に形成される。また、同様に第１の石膏スラリー２３の薄層が、裏面カバー原紙２６上に形成される。なお、図２ではロールコーター２５を用いて第１の石膏スラリー２３を表面カバー原紙２１及び裏面カバー原紙２６に塗布する例を示しているが、係る形態に限定されるものではない。例えば、ロールコーター２５を用いて第１の石膏スラリー２３を表面カバー原紙２１、または裏面カバー原紙２６のいずれか一方のみに塗布してもよい。また、第１の石膏スラリー２３を表面カバー原紙２１の側端部のみに配置することもできる。
【０１０３】
表面カバー原紙２１は、そのまま搬送され、裏面カバー原紙２６は、転向ローラ２８によって表面カバー原紙２１の搬送ライン方向に転向される。そして、表面カバー原紙２１及び裏面カバー原紙２６の両方は、成形機２９に達する。ここで、表面カバー原紙２１、裏面カバー原紙２６の上に形成された薄層の間に、ミキサー２２から管路２２６を通じて第２の石膏スラリー２４が供給される。このため、表面カバー原紙２１と、裏面カバー原紙２６との間に、第１の石膏スラリー２３により形成された層と、第２の石膏スラリー２４により形成された層と、第１の石膏スラリー２３により形成された層とが積層された連続的な積層体を形成できる。
【０１０４】
図２では１台のミキサー２２により第１の石膏スラリー２３と、第２の石膏スラリー２４と、を製造した例を示したが、ミキサーを２台設け、各ミキサーで第１の石膏スラリー２３と、第２の石膏スラリー２４と、を製造してもよい。
【０１０５】
また、第１の石膏スラリーと、第２の石膏スラリーと、を用いる形態に限定されるものではなく、例えば一種類の密度の石膏スラリーを製造し、これをボード用原紙上に供給する形態であっても良い。
【０１０６】
具体的には例えば、連続して搬送される表面カバー原紙（ボード用原紙）上に所定の密度とした石膏スラリーを供給、堆積する。そして、当該石膏スラリーを巻き込むように下紙をその両端縁部にそれぞれつけられた刻線に沿って折り込む。この際、石膏スラリーの層の上に同速で搬送される裏面カバー原紙（ボード用原紙）を重ねる。次いで、石膏ボードの厚みと幅とを決定する成形機を通過させて成形する。以上の手順により石膏ボードを成形することもできる。
【０１０７】
なお、ここでは、石膏ボードを例に説明したが、表面材であるボード用原紙をガラス繊維不織布（ガラスティッシュ）や、ガラスマット等に変更し、これを表面に、若しくは表面近くに埋没させるように配置するなどして、各種石膏板を製造することもできる。
【０１０８】
次に、石膏スラリーを水和硬化させる硬化工程を実施できる。
【０１０９】
硬化工程は、石膏スラリー中の焼石膏（半水石膏）が、水和反応により二水石膏の針状結晶が生じて凝結、凝固することにより実施できる。このため、成形工程で形成した成形体内で、石膏スラリー中に含まれる焼石膏と水との間で反応し、焼石膏の水和反応が進行することにより硬化工程を実施することができる。
【０１１０】
また、本実施形態の石膏板の製造方法は、さらに必要に応じて、粗切断工程や、乾燥工程、裁断工程、積込工程等の任意の工程を設けることができる。
【０１１１】
例えば上記成形工程の後、硬化工程の進行中または硬化工程が終了した後に、成形工程で成形した成形体を粗切断カッターにより粗切断する粗切断工程を実施してもよい。粗切断工程では粗切断カッターにより、成形工程で形成された連続的な成形体を所定の長さに切断することができる。
【０１１２】
また、成形工程で成形した成形体、または粗切断工程で粗切断された成形体について余剰な水分を乾燥させる乾燥工程を実施できる。なお、乾燥工程には、硬化工程が終了した成形体を供給することができる。乾燥工程では乾燥機を用いて成形体を強制乾燥することにより実施できる。
【０１１３】
乾燥機により成形体を強制乾燥する方法は特に限定されるものではないが、例えば成形体の搬送経路上に乾燥機を設け、成形体が乾燥機内を通過することにより連続的に成形体を乾燥することができる。また、乾燥機内に成形体を搬入しバッチごとに成形体を乾燥することもできる。
【０１１４】
またさらに、例えば成形体を乾燥した後に、所定の長さの製品に裁断する裁断工程や、得られた石膏硬化体、または石膏ボードをリフター等により積み重ね、倉庫内に保管したり、出荷したりするためにトラック等へ積み込む積込工程等を実施することができる。
【０１１５】
以上に説明した本実施形態の石膏板の製造方法によれば、石膏板の表面側に防蟻剤が偏在した石膏板を得ることができる。これは既述のように原料に含まれる焼石膏、及び防蟻剤の平均粒径を所定の範囲とすることで、石膏スラリーに含まれていた防蟻剤が石膏板の表面側にマイグレーションし、石膏板の表面側に偏在させることができるからである。
【０１１６】
本実施形態の石膏板の製造方法によれば、平均粒径が１００μｍ以下の焼石膏と、平均粒径が５０μｍ以下の防蟻剤と、水とを含有する原料を、混練して得られた石膏スラリーを硬化させた石膏板を得ることができる。
【０１１７】
また、本実施形態の製造方法によれば、難水溶性の防蟻剤を石膏芯に含有する石膏板であって、係る石膏芯は、少なくとも水、焼石膏、及び防蟻剤を含む石膏スラリーから形成され、上記焼石膏は平均粒径が１００μｍ以下であり、かつ上記防蟻剤は平均粒径が５０μｍ以下である石膏板を得ることができる。
【０１１８】
係る石膏板は、石膏芯を厚さ方向に沿って、一方の表面側から他方の表面側に向かって、厚さの等しい第１の端部領域、中央領域、及び第２の端部領域の３つの領域とした場合に、
第１の端部領域、中央領域、及び第２の端部領域のいずれも防蟻剤を含有できる。そして、中央領域の防蟻剤の含有量を、第１の端部領域及び第２の端部領域の防蟻剤の含有量よりも少なくできる。
【０１１９】
このため、防蟻剤の含有量を抑制しつつ、優れた防蟻効果を有する石膏板とすることができる。
（第２の構成例）
次に、本実施形態の石膏板の製造方法の第２の構成例について説明する。
【０１２０】
本実施形態の石膏板の製造方法は難水溶性の防蟻剤を石膏芯に含有する石膏板の製造方法であって、以下の工程を有することができる。
【０１２１】
少なくとも焼石膏、水、及び防蟻剤を含有する原料を混練して石膏スラリーを形成する混練工程。  
石膏スラリーを成形する成形工程。  
成形工程で得られた成形体を硬化させる硬化工程。  
そして、混練工程では、第１の石膏スラリーと、第１の石膏スラリーよりも泡の含有量が多い第２の石膏スラリーとの２種類の石膏スラリーとを調製できる。
【０１２２】
また、成形工程では、下面側から順に第１の石膏スラリーにより形成された第１の表面層と、第２の石膏スラリーにより形成された中央層と、第１の石膏スラリーにより形成された第２の表面層とが積層された板状に成形することができる。
【０１２３】
以下に各工程について説明する。なお、第１の構成例と同様にして実施できる点については説明を一部省略する。
【０１２４】
まず、混練工程について説明する。
【０１２５】
混練工程では、焼石膏、水、及び防蟻剤を含有する原料を混練することができる。
【０１２６】
ここで、原料に含まれる焼石膏、防蟻剤、水について第１の構成例で説明したものと同様のものを用いることができるため、ここでは説明を省略する。
【０１２７】
また、少なくとも第２の石膏スラリーを調製する際に用いる原料はさらに泡を含有することができる。すなわち、第２の石膏スラリーを調製する際の混練工程では、焼石膏、水、防蟻剤、及び泡を含有する原料を混練することができる。泡についても第１の構成例で既述のため、ここでは説明を省略する。
【０１２８】
なお、本構成例では後述するように、泡の含有量が異なる石膏スラリーを用いることで、表面側に防蟻剤が偏在する石膏板とすることができる。このため、焼石膏や、防蟻剤の平均粒径は特に限定されるものではない。ただし、第１の構成例で既述のように、焼石膏の平均粒径を１００μｍ以下とし、かつ防蟻剤の平均粒径を５０μｍ以下とすることで、石膏スラリー中の防蟻剤が、石膏板の表面側へマイグレーションし、偏在し易くなる。このため、焼石膏、及び防蟻剤について、第１の構成例で説明した平均粒径を有する材料を用いることもできる。
【０１２９】
また、原料は上述の焼石膏等に加えてさらに各種添加剤を含有することもできる。各種添加剤の例については、第１の構成例で説明したため、ここでは説明を省略する。
【０１３０】
そして、本構成例では、原料を混練して石膏スラリーを調製する際、第１の石膏スラリーと、第１の石膏スラリーよりも泡の添加量が多い第２の石膏スラリーとを調製することができる。
【０１３１】
なお、第１の石膏スラリー、及び第２の石膏スラリーは、第１の構成例で説明した場合と同様に、全ての成分を同時に混練して形成することもできるが、予め石膏組成物を形成した後、石膏組成物に液体成分を添加してさらに混練を行い石膏スラリーとしてもよい。
【０１３２】
また、第１の石膏スラリーについては泡を添加しないこともできる。
【０１３３】
そして、成形工程では混練工程で形成した石膏スラリーを板状に成形することができる。この際、下面側から順に第１の表面層と、中央層と、第２の表面層とが積層された構造となるように積層することができ、第１の表面層、及び第２の表面層は第１の石膏スラリーにより、中央層は第２の石膏スラリーにより形成することができる。
【０１３４】
各層の厚さは特に限定されるものではないが、第１の表面層、及び第２の表面層はそれぞれの厚さが０．１ｍｍ以上１．０ｍｍ以下となるように形成することが好ましく、０．１ｍｍ以上０．５ｍｍ以下であることがより好ましい。そして、石膏板とした場合の厚さに応じて、残部を中央層により構成することができる。
【０１３５】
このように、第１の石膏スラリーと、第１の石膏スラリーよりも泡の添加量が多い第２の石膏スラリーとを用い、上記のように積層すると、中央層は泡の多い第２の石膏スラリーにより形成され、中央層は第１の表面層、第２の表面層よりも含有する空隙が多くなる。このため、第１の表面層、及び第２の表面層側に防蟻剤が凝集することとなり、中央層に含まれる防蟻剤の含有量は、第１の表面層、及び第２の表面層に含まれる防蟻剤の含有量よりも少なくすることができる。よって、表面側に防蟻剤が偏在した石膏板とすることができる。
【０１３６】
ここで、石膏ボードを製造する際の、混練工程、成形工程の構成例について図２を用いて説明する。なお、第１の構成例でも既に説明しているため、重複する説明は一部省略する。
【０１３７】
本構成例の石膏板の製造方法では、ミキサー２２において、石膏スラリーの原料である焼石膏と、防蟻剤と、水と、場合によってはさらに各種添加剤とを混練し、ベースとなる石膏スラリーを製造できる。そして、石膏スラリーの分取口２２５から添加する泡の量を、分取口２２１、２２２より添加する泡の量よりも多くし、密度の異なる第１の石膏スラリー２３と、第２の石膏スラリー２４とを調製することができる。なお、分取口２２１、２２２では泡を添加しないこともできる。
【０１３８】
そして、得られた第１の石膏スラリー２３を、送出管２２３、２２４を通じて、ロールコーター２５の搬送方向における上流側で表面カバー原紙（ボード用原紙）２１及び裏面カバー原紙（ボード用原紙）２６上に供給する。そして、表面カバー原紙２１及び裏面カバー原紙２６上の第１の石膏スラリー２３は、それぞれ、ロールコーター２５の延展部に至り、延展部で延展される。第１の石膏スラリー２３の薄層と縁部領域との両方が、表面カバー原紙２１上に形成される。また、同様に第１の石膏スラリー２３の薄層が、裏面カバー原紙２６上に形成される。
【０１３９】
表面カバー原紙２１は、そのまま搬送され、裏面カバー原紙２６は、転向ローラ２８によって表面カバー原紙２１の搬送ライン方向に転向される。そして、表面カバー原紙２１及び裏面カバー原紙２６の両方は、成形機２９に達する。ここで、表面カバー原紙２１、裏面カバー原紙２６の上に形成された薄層の間に、ミキサー２２から管路２２６を通じて第１の石膏スラリー２３よりも泡の含有量が多い第２の石膏スラリー２４が供給される。このため、表面カバー原紙２１と、裏面カバー原紙２６との間に、第１の石膏スラリー２３により形成された第１の表面層と、第２の石膏スラリー２４により形成された中央層と、第１の石膏スラリー２３により形成された第２の表面層とが積層された連続的な積層体を形成できる。
【０１４０】
図２では１台のミキサー２２により第１の石膏スラリー２３と、第２の石膏スラリー２４と、を製造した例を示したが、ミキサーを２台設け、各ミキサーで第１の石膏スラリー２３と、第２の石膏スラリー２４と、を製造してもよい。
【０１４１】
なお、ここでは、石膏ボードを例に説明したが、表面材であるボード用原紙をガラス繊維不織布（ガラスティッシュ）や、ガラスマット等に変更し、これを表面に、若しくは表面近くに埋没させるように配置するなどして、各種石膏板を製造することもできる。
【０１４２】
成形工程以降については第１の構成例の場合と同様にして実施できるため、ここでは説明を省略する。
【０１４３】
以上に説明した本実施形態の石膏板の製造方法によれば、第１の石膏スラリーにより表面側に位置する第１の表面層、第２の表面層を形成し、第１の石膏スラリーよりも泡の含有量の多い第２の石膏スラリーにより中央層を形成した石膏板を得ることができる。このため、中央層は第１の表面層、第２の表面層よりも含有する空隙が多くなり、中央層に含まれる防蟻剤の含有量を、第１の表面層、及び第２の表面層に含まれる防蟻剤の含有量よりも少なくすることができる。すなわち、石膏板の表面側に防蟻剤が偏在した石膏板を得ることができる。
【０１４４】
そして、本実施形態の石膏板の製造方法によれば、焼石膏と、防蟻剤と、水とを含有する原料を、混練して得られた第１の石膏スラリーにより形成された第１の表面層と、焼石膏と、防蟻剤と、水と、泡とを含有する原料を混練して得られ、泡の含有量が第１の石膏スラリーよりも多い第２の石膏スラリーにより形成された中央層と、第１の石膏スラリーにより形成された第２の表面層とがその順に積層された板状の積層体を硬化させた石膏板を得ることができる。
【０１４５】
また、本実施形態の製造方法によれば、難水溶性の防蟻剤を石膏芯に含有する石膏板であって、係る石膏芯は、石膏スラリーの積層体から形成することができる。
【０１４６】
石膏スラリーの積層体は、例えば第１の表面層、中央層、第２の表面層をその順に積層した構造を有することができ、第１の表面層、及び第２の表面層が少なくとも水、焼石膏、防蟻剤を含む第１の石膏スラリーからなり、中央層が、少なくとも水、焼石膏、防蟻剤、及び泡を含み、第１の石膏スラリーよりも泡の含有量の多い第２の石膏スラリーからなる構成を有することができる。
【０１４７】
係る石膏板は、石膏芯を厚さ方向に沿って、一方の表面側から他方の表面側に向かって、厚さの等しい第１の端部領域、中央領域、及び第２の端部領域の３つの領域とした場合に、
第１の端部領域、中央領域、及び第２の端部領域のいずれも防蟻剤を含有できる。そして、中央領域の防蟻剤の含有量を、第１の端部領域及び第２の端部領域の防蟻剤の含有量よりも少なくできる。
【０１４８】
このため、防蟻剤の含有量を抑制しつつ、優れた防蟻効果を有する石膏板とすることができる。
（第３の構成例）
次に、本実施形態の石膏板の製造方法の第３の構成例について説明する。
【０１４９】
本実施形態の石膏板の製造方法は難水溶性の防蟻剤を石膏芯に含有する石膏板の製造方法であって、以下の工程を有することができる。
【０１５０】
少なくとも焼石膏、水、及び防蟻剤を含有する原料を混練して石膏スラリーを形成する混練工程。  
石膏スラリーを成形する成形工程。  
成形工程で得られた成形体を硬化させる硬化工程。  
そして、混練工程では、第１の石膏スラリーと、第１の石膏スラリーよりも防蟻剤の含有量が少ない第２の石膏スラリーとの２種類の石膏スラリーを調製できる。
【０１５１】
また、成形工程では、下面側から順に第１の石膏スラリーにより形成された第１の表面層と、第２の石膏スラリーにより形成された中央層と、第１の石膏スラリーにより形成された第２の表面層とが積層された板状に成形することができる。
【０１５２】
以下に各工程について説明する。なお、第１の構成例と同様にして実施できる点については説明を一部省略する。
【０１５３】
まず、混練工程について説明する。
【０１５４】
混練工程では、焼石膏、水、及び防蟻剤を含有する原料を混練することができる。
【０１５５】
ここで、原料に含まれる焼石膏、防蟻剤、水について第１の構成例で説明したものと同様のものを用いることができるため、ここでは説明を省略する。
【０１５６】
なお、本構成例では後述するように成形工程で、防蟻剤の含有量が異なる石膏スラリーを用いることで、表面側に防蟻剤が偏在する石膏板とすることができる。このため、焼石膏や、防蟻剤の平均粒径は特に限定されるものではない。ただし、第１の構成例で既述のように、焼石膏の平均粒径を１００μｍ以下とし、かつ防蟻剤の平均粒径を５０μｍ以下とすることで、石膏スラリー中の防蟻剤が、石膏板の表面側へマイグレーションし、偏在し易くなる。このため、焼石膏、及び防蟻剤について、第１の構成例で説明した平均粒径を有する材料を用いることもできる。
【０１５７】
また、原料は上述の焼石膏等に加えてさらに泡や各種添加剤を含有することもできる。泡や各種添加剤の例については、第１の構成例で説明したため、ここでは説明を省略する。
【０１５８】
そして、本構成例では、原料を混練して石膏スラリーを調製する際、第１の石膏スラリーと、第１の石膏スラリーよりも防蟻剤の添加量が少ない第２の石膏スラリーとを調製することができる。
【０１５９】
なお、第１の石膏スラリー、及び第２の石膏スラリーは、第１の構成例で説明した場合と同様に、全ての成分を同時に混練して形成することもできるが、予め石膏組成物を形成した後、石膏組成物に液体成分を添加してさらに混練を行い石膏スラリーとしてもよい。
【０１６０】
そして、成形工程では混練工程で形成した石膏スラリーを板状に成形することができる。この際、下面側から順に第１の表面層と、中央層と、第２の表面層とが積層された構造となるように積層することができ、第１の表面層、及び第２の表面層は第１の石膏スラリーにより、中央層は第２の石膏スラリーにより形成することができる。
【０１６１】
各層の厚さは特に限定されるものではないが、第１の表面層、及び第２の表面層はそれぞれの厚さが０．１ｍｍ以上１．０ｍｍ以下となるように形成することが好ましく、０．１ｍｍ以上０．５ｍｍ以下であることがより好ましい。そして、石膏板とした場合の厚さに応じて、残部を中央層により構成することができる。
【０１６２】
このように、第１の石膏スラリーと、第１の石膏スラリーよりも防蟻剤の含有量が少ない第２の石膏スラリーとを用い、上記のように積層すると、中央層は防蟻剤の少ない第２の石膏スラリーにより形成される。このため、中央層は第１の表面層、第２の表面層よりも防蟻剤の含有量を少なくすることができる。よって、表面側に防蟻剤が偏在した石膏板とすることができる。
【０１６３】
なお、第２の構成例で説明した構成をあわせて用いることもでき、第２の石膏スラリーは、第１の石膏スラリーよりも防蟻剤の含有量が少ないことに加えて、第１の石膏スラリーよりも泡の含有量が多い石膏スラリーとすることもできる。このように構成することで、より確実に防蟻剤を表面側に偏在させることができる。
【０１６４】
ここで、石膏ボードを製造する際の、混練工程、成形工程の構成例について図２を用いて説明する。なお、第１、第２の構成例でも既に説明しているため、重複する説明は一部省略する。
【０１６５】
本構成例の石膏板の製造方法では、ミキサー２２において、石膏スラリーの原料である焼石膏と、防蟻剤と、水と、場合によってはさらに各種添加剤とを混練し、ベースとなる石膏スラリーを製造できる。そして、石膏スラリーの分取口２２１、２２２より防蟻剤を追加することで、防蟻剤の含有量が多い第１の石膏スラリー２３と、第１の石膏スラリー２３よりも防蟻剤の含有量が少ない第２の石膏スラリー２４とを調製することができる。
【０１６６】
そして、得られた第１の石膏スラリー２３を、送出管２２３、２２４を通じて、ロールコーター２５の搬送方向における上流側で表面カバー原紙（ボード用原紙）２１及び裏面カバー原紙（ボード用原紙）２６上に供給する。そして、表面カバー原紙２１及び裏面カバー原紙２６上の第１の石膏スラリー２３は、それぞれ、ロールコーター２５の延展部に至り、延展部で延展される。第１の石膏スラリー２３の薄層と縁部領域との両方が、表面カバー原紙２１上に形成される。また、同様に第１の石膏スラリー２３の薄層が、裏面カバー原紙２６上に形成される。
【０１６７】
表面カバー原紙２１は、そのまま搬送され、裏面カバー原紙２６は、転向ローラ２８によって表面カバー原紙２１の搬送ライン方向に転向される。そして、表面カバー原紙２１及び裏面カバー原紙２６の両方は、成形機２９に達する。ここで、表面カバー原紙２１、裏面カバー原紙２６の上に形成された薄層の間に、ミキサー２２から管路２２６を通じて第１の石膏スラリー２３よりも防蟻剤の含有量が少ない第２の石膏スラリー２４が供給される。このため、表面カバー原紙２１と、裏面カバー原紙２６との間に、第１の石膏スラリー２３により形成された第１の表面層と、第２の石膏スラリー２４により形成された中央層と、第１の石膏スラリー２３により形成された第２の表面層とが積層された連続的な積層体を形成できる。
【０１６８】
図２では１台のミキサー２２により第１の石膏スラリー２３と、第２の石膏スラリー２４と、を製造した例を示したが、ミキサーを２台設け、各ミキサーで第１の石膏スラリー２３と、第２の石膏スラリー２４と、を製造してもよい。この場合、ミキサーに供給する原料中の防蟻剤の含有量を変えることで、防蟻剤の含有量の異なる２種類の石膏スラリーを調製できる。
【０１６９】
なお、ここでは、石膏ボードを例に説明したが、表面材であるボード用原紙をガラス繊維不織布（ガラスティッシュ）や、ガラスマット等に変更し、これを表面に、若しくは表面近くに埋没させるように配置するなどして、各種石膏板を製造することもできる。
【０１７０】
成形工程以降については第１の構成例の場合と同様にして実施できるため、ここでは説明を省略する。
【０１７１】
以上に説明した本実施形態の石膏板の製造方法によれば、第１の石膏スラリーにより表面側に位置する第１の表面層、第２の表面層を形成し、第１の石膏スラリーよりも防蟻剤の含有量の少ない第２の石膏スラリーにより中央層を形成した石膏板を得ることができる。このため、中央層に含まれる防蟻剤の含有量を、第１の表面層、及び第２の表面層に含まれる防蟻剤の含有量よりも少なくすることができる。すなわち、石膏板の表面側に防蟻剤が偏在した石膏板を得ることができる。
【０１７２】
また、本実施形態の製造方法によれば、難水溶性の防蟻剤を石膏芯に含有する石膏板であって、係る石膏芯は、石膏スラリーの積層体から形成することができる。
【０１７３】
石膏スラリーの積層体は、例えば第１の表面層、中央層、第２の表面層がその順に積層した構造を有することができる。そして、第１の表面層、及び第２の表面層が少なくとも水、焼石膏、防蟻剤を含む第１の石膏スラリーからなり、中央層が、少なくとも水、焼石膏、防蟻剤を含み、第１の石膏スラリーよりも防蟻剤の含有量の少ない第２の石膏スラリーからなる構成を有することができる。
【０１７４】
そして、本実施形態の石膏板の製造方法によれば、焼石膏と、防蟻剤と、水とを含有する原料を、混練して得られた第１の石膏スラリーにより形成された第１の表面層と、焼石膏と、防蟻剤と、水とを含有する原料を、混練して得られ、第１の石膏スラリーよりも防蟻剤の含有量が少ない第２の石膏スラリーにより形成された中央層と、第１の石膏スラリーにより形成された第２の表面層とがその順に積層された板状の積層体を硬化させた石膏板を得ることができる。
【０１７５】
係る石膏板は、石膏芯を厚さ方向に沿って、一方の表面側から他方の表面側に向かって、厚さの等しい第１の端部領域、中央領域、及び第２の端部領域の３つの領域とした場合に、
第１の端部領域、中央領域、及び第２の端部領域のいずれも防蟻剤を含有できる。そして、中央領域の防蟻剤の含有量を、第１の端部領域及び第２の端部領域の防蟻剤の含有量よりも少なくできる。
【０１７６】
このため、防蟻剤の含有量を抑制しつつ、優れた防蟻効果を有する石膏板とすることができる。
【実施例】
【０１７７】
以下に具体的な実施例を挙げて説明するが、本発明はこれらの実施例に限定されるものではない。
［実施例１］
図２に示した装置を用いて石膏ボードを製造し、該石膏ボード中に含まれる防蟻剤の含有量について評価を行った。【０１７８】
石膏ボードの作製手順について図２を用いて説明する。【０１７９】
まず、石膏ボードの製造手順について説明する。【０１８０】
図２中右側から左側へと表面カバー原紙（ボード用原紙）２１を、生産ラインに沿って連続的に搬送する。なお、本実施例においてボード用原紙は、表面カバー原紙２１、及び後述する裏面カバー原紙２６ともに２００ｇ／ｍ２のものを用いた。【０１８１】
単一のミキサー２２において、平均粒径が５０μｍの焼石膏１００質量部に対して難水溶性の防蟻剤（大阪ガスケミカル社製、有効成分：クロチアニジン、平均粒径５．９μｍ、水への溶解度１質量％以下、マイクロカプセル化剤）０．００２４質量部、凝結調整剤１質量部、減水剤０．３質量部、接着性向上剤０．５質量部、水８０質量部の組成になるように混練して石膏スラリー（石膏泥漿）を調製した（混練工程）。【０１８２】
なお、焼石膏及び防蟻剤の平均粒径は、レーザー回折式粒度分布測定装置（日機装社製  商品名：マイクロトラックＨＲＡ）を用いて評価した。【０１８３】
そして、ミキサー２２において得られた石膏スラリーについて、分取口２２１、２２２から送出管２２３、２２４を通じて、ロールコーター２５の搬送方向における上流側で表面カバー原紙２１及び裏面カバー原紙２６上に供給した。【０１８４】
表面カバー原紙２１及び裏面カバー原紙２６上の第１の石膏スラリー２３は、それぞれ、ロールコーター２５の延展部に至り、延展部で延展される。第１の石膏スラリー２３の薄層と縁部領域との両方が、表面カバー原紙２１上に形成される。また、同様に第１の石膏スラリー２３の薄層が、裏面カバー原紙２６上に形成される。【０１８５】
表面カバー原紙２１は、そのまま搬送され、裏面カバー原紙２６は、転向ローラ２８によって表面カバー原紙２１の搬送ライン方向に転向される。【０１８６】
そして、表面カバー原紙２１及び裏面カバー原紙２６の両方は、成形機２９に達する。ここで、ボード用原紙である表面カバー原紙２１、及び裏面カバー原紙２６の上に形成された薄層の間に、第２の石膏スラリー２４が、管路２２６を通じて供給される。【０１８７】
なお、分取口２２５では、石膏芯の比重が０．６５となるように泡を添加した。また、泡は発泡剤（主成分：アルキルエーテル硫酸塩）を発泡して作製した。【０１８８】
そして、成形機２９を通過することにより、表面カバー原紙２１と、裏面カバー原紙２６との間に、第１の石膏スラリー２３、及び第２の石膏スラリー２４により形成された層が配置された連続的な積層体が形成される。この際、石膏ボードの厚みが１２．５ｍｍとなるように成形した（成形工程）。【０１８９】
得られた成形体は、搬送する過程で硬化させた（硬化工程）。そして、硬化すると共に図示しない粗切断カッターに至る。粗切断カッターは、連続的な積層体を所定の長さの板状体に切断し、原紙で被覆された石膏を主体とする芯材からなる板状体、すなわち、石膏ボードの半製品が形成される。【０１９０】
粗切断された積層体は、更に、乾燥機（図示せず）を通過し、強制乾燥されて余分な水分を除去した（乾燥工程）。その後、所定の長さの製品に裁断して石膏ボードを製造した。【０１９１】
得られた石膏ボードについて、石膏ボードの両表面の石膏ボード用原紙を剥ぎ取り、石膏芯のみとした。そして、石膏芯を厚さ方向に沿って、一方の表面側から他方の表面側に向かって、厚さの等しい第１の端部領域、中央領域、及び第２の端部領域の３つの領域に分割し、各領域部分について粉末化した。【０１９２】
粉末化した石膏芯の各領域について１ｇ秤量し、５ｍＬのアセトニトリルを添加後、超音波を３０分照射させ抽出し、ＨＰＬＣ法により防蟻剤の有効成分の含有量を測定した。【０１９３】
結果を表１に示す。【０１９４】
【表１】
2017104473.tif 000003
表１に示した結果によると、第１の端部領域、中央領域、第２の端部領域、いずれにおいても防蟻剤の有効成分が検出された。このため、石膏ボードの厚さ方向に渡って、防蟻剤が含有されていることを確認できた。【０１９５】
さらに、中央領域の防蟻剤の有効成分の含有量が、第１の端部領域、第２の端部領域よりも少なくなっていることも確認できた。すなわち、表面側に防蟻剤が偏在した石膏ボードが得られていることを確認できた。
［比較例１］
防蟻剤を添加しない点以外については実施例１と同様にして石膏ボードを製造した。石膏ボードを製造した後、２００ｍｍ×２００ｍｍのサイズにカットした石膏ボードの一方の表面カバー原紙及び他方のカバー原紙にそれぞれ防蟻剤（実施例１に同じ）０．３３ｇを水中に分散させた分散液を塗布した。【０１９６】
石膏ボードの表面に防蟻剤を塗布し、乾燥させた後、石膏ボードの両表面の石膏ボード用原紙を剥ぎ取り、石膏芯のみとした。そして、石膏芯を厚さ方向に沿って、一方の表面側から他方の表面側に向かって、厚さの等しい第１の端部領域、中央領域、及び第２の端部領域の３つの領域に分割し、各領域部分について粉末化した。【０１９７】
剥ぎ取った表面カバー原紙、及び粉末化した石膏芯の各領域について１ｇ秤量し、５ｍＬのアセトニトリルを添加後、超音波を３０分照射させ抽出し、ＨＰＬＣ法により防蟻剤の有効成分の含有量を測定した。【０１９８】
結果を表２に示す。なお、表２中、第１の端部領域側の表面カバー原紙については、一方の表面原紙、第２の端部領域側の表面カバー原紙については他方の表面原紙として示している。【０１９９】
【表２】
2017104473.tif 000004
表２に示した結果によると、石膏ボードを作製後、表面カバー原紙に防蟻剤を塗布した場合、防蟻剤は表面カバー原紙に留まり、石膏芯内部には浸透しないことが確認された。
［実施例２］
平均粒径が５０μｍの焼石膏１００質量部に対して、防蟻剤（実施例１に同じ）０．００２４質量部、凝結調整剤１質量部、減水剤０．３質量部、水８０質量部の組成になるよう、市販のブレンダー（ＳＡＮＹＯ製  型番：ＳＭ−Ｒ５０）を用いて混練し、石膏スラリー（石膏泥漿）を調製した。そして、該石膏スラリーを硬化させた石膏硬化体の比重が０．６５となるように、泡を添加して石膏スラリーを調製した（混練工程）。【０２００】
得られた石膏スラリーを硬化体のサイズが厚さ１２．５ｍｍの板状体となるようにガラス板に挟み込み成形した（成形工程）。【０２０１】
得られた成形体を硬化させて石膏硬化体とした（硬化工程）。【０２０２】
そして、さらに乾燥機により石膏硬化体を、強制乾燥されて余分な水分を除去し石膏板を作製した（乾燥工程）。【０２０３】
本実施例で得られた石膏板、実施例１の石膏ボード、及び比較のため、防蟻剤を添加しなかった点以外は本実施例の石膏板と同様にして作製した石膏板について、防蟻効果の比較試験を実施した。【０２０４】
防蟻効果の比較試験の手順について説明する。【０２０５】
フタ付きプラスチック容器を３つ用意し、各容器内に含水率８％の硅砂を１ｃｍ厚に敷いた。なお、含水率８％とは、シロアリの活動に非常に適した含水率である。【０２０６】
そして、容器内の珪砂の上に、本実施例の石膏板、実施例１の石膏ボード、防蟻剤を含まない石膏板のいずれかを設置し、各試験体の上に餌木をのせ、容器中央にイエシロアリの職蟻５０頭を一斉に放虫し、イエシロアリが死滅するまでの日数の観察を行った。【０２０７】
なお、石膏板、石膏ボードはいずれも４０ｍｍ×２０ｍｍ×１２．５ｍｍのサイズにカットしたものを用いた。また、本実施例の石膏板、及び実施例１の石膏ボードの石膏芯の防蟻剤の含有量は約１３．２μｇ／ｃｍ３となる。【０２０８】
結果を表３に示す。【０２０９】
【表３】
2017104473.tif 000005
表３に示した結果によると、実施例１の石膏ボード、及び実施例２の石膏板によれば６日、または９日でイエシロアリが死滅することを確認できた。係る結果から、防蟻剤の含有量を約１３．２μｇ／ｃｍ３と抑制しても、表面側に防蟻剤を偏在させることで防蟻効果を十分に有する石膏板が得られることを確認できた。【０２１０】
以上に石膏板、及び石膏板の製造方法を、実施形態等で説明したが、本発明は上記実施形態等に限定されない。特許請求の範囲に記載された本発明の要旨の範囲内において、種々の変形、変更が可能である。【０２１１】
本出願は、２０１５年１２月１４日に日本国特許庁に出願された特願２０１５−２４３５７９号に基づく優先権を主張するものであり、特願２０１５−２４３５７９号の全内容を本国際出願に援用する。
【符号の説明】
【０２１２】
１０  石膏芯
１１  一方の表面
１２  他方の表面
１４１  第１の端部領域
１４２  中央領域
１４３  第２の端部領域
【図１】
2017104473.tif 000006
【図２】
2017104473.tif 000007
【国際調査報告】
2017104473.tif 000008
2017104473.tif 000009
2017104473.tif 000010
2017104473.tif 000011
2017104473.tif 000012
2017104473.tif 000013
2017104473.tif 000014